(57)【要約】  【課題】耐衝撃性と透明性のバランスに優れる塩化ビニル系樹脂組成物及び該樹脂組成物からなる成形品を提供する。  【解決手段】塩化ビニル系樹脂、及びアクリル酸エステル単位からなる重合体ブロック（ｂ１）とメタクリル酸エステル単位からなる重合体ブロック（ｂ２）とを有するアクリル系ブロック共重合体を含有する塩化ビニル系樹脂組成物であって、前記（ｂ２）の含有量が１０〜２５質量％の範囲であり、前記（ｂ１）に含まれるアクリル酸エステル単位が、一般式ＣＨ２＝ＣＨ−ＣＯＯＲ１（式中、Ｒ１は炭素数１〜３の有機基を表す）で示されるアクリル酸エステル（ｂ１−１）単位及び一般式ＣＨ２＝ＣＨ−ＣＯＯＲ２（式中、Ｒ２は炭素数４〜１２の有機基を表す）で示されるアクリル酸エステル（ｂ１−２）単位を含み、塩化ビニル系樹脂１００質量部に対して、アクリル系ブロック共重合体を４〜２５質量部含有する塩化ビニル系樹脂組成物。【選択図】なし【特許請求の範囲】
【請求項１】
塩化ビニル系樹脂（Ａ）、及び
アクリル酸エステル単位からなる重合体ブロック（ｂ１）とメタクリル酸エステル単位からなる重合体ブロック（ｂ２）とを有するアクリル系ブロック共重合体（Ｂ）を含有する塩化ビニル系樹脂組成物であって、
アクリル系ブロック共重合体（Ｂ）の重量平均分子量が１００，０００〜２５０，０００の範囲であり、
前記重合体ブロック（ｂ２）のアクリル系ブロック共重合体（Ｂ）中における含有量が１０〜２５質量％の範囲であり、
前記重合体ブロック（ｂ１）に含まれるアクリル酸エステル単位が、一般式ＣＨ２＝ＣＨ−ＣＯＯＲ１（１）（式中、Ｒ１は炭素数１〜３の有機基を表す）で示されるアクリル酸エステル（ｂ１−１）単位及び一般式ＣＨ２＝ＣＨ−ＣＯＯＲ２（２）（式中、Ｒ２は炭素数４〜１２の有機基を表す）で示されるアクリル酸エステル（ｂ１−２）単位を含み、
前記アクリル酸エステル（ｂ１−１）単位及び前記アクリル酸エステル（ｂ１−２）単位の質量比（ｂ１−１）／（ｂ１−２）が３０／７０〜８５／１５であり、
塩化ビニル系樹脂（Ａ）１００質量部に対して、アクリル系ブロック共重合体（Ｂ）を４〜２５質量部含有する塩化ビニル系樹脂組成物。
【請求項２】
アクリル系ブロック共重合体（Ｂ）が、重合体ブロック（ｂ１）の両端に重合体ブロック（ｂ２）が結合したトリブロック共重合体である請求項１に記載の塩化ビニル系樹脂組成物。
【請求項３】
アクリル系ブロック共重合体（Ｂ）の分子量分布が１．０〜１．４の範囲である請求項１又は２に記載の塩化ビニル系樹脂組成物。
【請求項４】
請求項１〜３のいずれか１項に記載の塩化ビニル系樹脂組成物からなる成形品。
【発明の詳細な説明】
【技術分野】
【０００１】
本発明は塩化ビニル系樹脂組成物及び該組成物からなる成形品に関する。
【背景技術】
【０００２】
塩化ビニル系樹脂組成物はその特性を生かして種々の成形品に汎用されており、各用途に応じた種々の特性が要求されている。このような要求特性としては、例えば電線被覆、ラップフィルム、シート等といった軟質用途分野では、高い体積固有抵抗値、良好な可塑剤吸収性、フィッシュアイの低減等が挙げられ、パイプ、継手、窓枠、工業用透明板、フィルム等といった硬質用途分野では、成形体に加工する際の成形加工性・熱的安定性、成形後の引張強度や耐衝撃性等の力学物性、及び透明性等が良好であることが求められる。
【０００３】
これらの要求特性を改良するために様々な工夫がなされてきており、例えば硬質用途分野、半硬質用途分野における耐衝撃性等の力学物性向上のために、塩化ビニル系樹脂にメタクリル酸メチル−ブタジエン−スチレン共重合体（以下ＭＢＳ樹脂と略す）又は多官能性モノマーにより架橋したアクリル系重合体に塩化ビニルモノマーをグラフト重合して得られるコアシェル型の耐衝撃改良剤を添加する方法（特許文献１）が検討されている。しかしながらこの方法では架橋構造を有する耐衝撃改良剤の流動性が低いため、成形加工時の溶融流動特性が悪く、例えば押出成形機のモーター負荷が高くなるなど製造条件面での問題が生じ得る。
【０００４】
また、成形加工時の溶融流動特性を改良するため、架橋構造を含まないアクリル酸ブチルとメタクリル酸メチルとの共重合体と塩化ビニルモノマーを共重合する方法（特許文献２）も検討されている。しかしながら、この方法では得られる塩化ビニル系共重合体の溶融流動性に改善は見られるものの、アクリル酸ブチルとメタクリル酸メチルとからなる共重合体の耐衝撃性改良効果が十分ではなく、また架橋構造を含まないことから成形時の分散性が不安定となり透明性の面においても依然として課題が残っている。
【０００５】
さらに、耐衝撃性等の力学物性と成形加工性のバランスに優れる樹脂組成物を得る方法として、塩化ビニル系樹脂にブロック共重合体を添加する方法（特許文献３）も検討されている。しかしながら、この方法では、耐衝撃改良剤として芳香族ビニル化合物に由来する構造単位を主体とする重合体ブロックと共役ジエンに由来する構造単位を主体とする重合体ブロックからなるブロック共重合体を添加しているため、透明性と耐候性に課題を残している。
【０００６】
耐衝撃性と透明性のバランスに優れる樹脂組成物を得る方法として、塩化ビニル系樹脂にアクリル系ブロック共重合体を添加する方法（特許文献４）も検討されている。しかしながら、耐衝撃性と透明性の両立という観点では、依然として課題が残っていた。
【先行技術文献】
【特許文献】
【０００７】
【特許文献１】特開２００１−８９６２２号公報
【特許文献２】特開２００６−８３３３２号公報
【特許文献３】特開平６−８７９９８号公報
【特許文献４】特開２０１５−２０９５０４号公報
【特許文献５】特開平１１−３３５４３２号公報
【特許文献６】特公平７−２５８５９号公報
【特許文献７】特開平６−９３０６０号公報
【非特許文献】
【０００８】
【非特許文献１】マクロモレキュラ  ケミカル  フィジックス（Ｍａｃｒｏｍｏｌ．Ｃｈｅｍ．Ｐｈｙｓ．）２０１巻，１１０８〜１１１４頁（２０００年）
【発明の概要】
【発明が解決しようとする課題】
【０００９】
本発明は、耐衝撃性と透明性のバランスに優れる塩化ビニル系樹脂組成物及び該樹脂組成物からなる成形品を提供することを目的とする。
【課題を解決するための手段】
【００１０】
本発明によれば、上記の目的は、
［１］塩化ビニル系樹脂（Ａ）、及びアクリル酸エステル単位からなる重合体ブロック（ｂ１）とメタクリル酸エステル単位からなる重合体ブロック（ｂ２）とを有するアクリル系ブロック共重合体（Ｂ）を含有する塩化ビニル系樹脂組成物であって、アクリル系ブロック共重合体（Ｂ）の重量平均分子量が１００，０００〜２５０，０００の範囲であり、前記重合体ブロック（ｂ２）のアクリル系ブロック共重合体（Ｂ）中における含有量が１０〜２５質量％の範囲であり、前記重合体ブロック（ｂ１）に含まれるアクリル酸エステル単位が、一般式ＣＨ２＝ＣＨ−ＣＯＯＲ１（１）（式中、Ｒ１は炭素数１〜３の有機基を表す）で示されるアクリル酸エステル（ｂ１−１）単位及び一般式ＣＨ２＝ＣＨ−ＣＯＯＲ２（２）（式中、Ｒ２は炭素数４〜１２の有機基を表す）で示されるアクリル酸エステル（ｂ１−２）単位を含み、前記アクリル酸エステル（ｂ１−１）単位及び前記アクリル酸エステル（ｂ１−２）単位の質量比（ｂ１−１）／（ｂ１−２）が３０／７０〜８５／１５であり、塩化ビニル系樹脂（Ａ）１００質量部に対して、アクリル系ブロック共重合体（Ｂ）を４〜２５質量部含有する塩化ビニル系樹脂組成物；
［２］アクリル系ブロック共重合体（Ｂ）が、重合体ブロック（ｂ１）の両端に重合体ブロック（ｂ２）が結合したトリブロック共重合体である［１］の塩化ビニル系樹脂組成物；
［３］アクリル系ブロック共重合体（Ｂ）の分子量分布が１．０〜１．４の範囲である［１］又は［２］の塩化ビニル系樹脂組成物；
［４］［１］〜［３］のいずれかに記載の塩化ビニル系樹脂組成物からなる成形品；
に関する。
【発明の効果】
【００１１】
本発明によれば、耐衝撃性と透明性のバランスに優れる塩化ビニル系樹脂組成物、及び該樹脂組成物からなる成形品を提供することができる。
【発明を実施するための形態】
【００１２】
＜塩化ビニル系樹脂（Ａ）＞
本発明の塩化ビニル系樹脂組成物の構成成分である塩化ビニル系樹脂（Ａ）は、塩化ビニル単位を主体とする樹脂であり、塩化ビニルを含む単量体を重合することにより得られる。上記塩化ビニル系樹脂（Ａ）は塩化ビニル単位を好ましくは５０質量％以上、より好ましくは７０質量％以上、さらに好ましくは９０質量％以上含む樹脂である。このような上記塩化ビニル系樹脂（Ａ）としては、塩化ビニル単独重合体（ポリ塩化ビニル）、及び塩化ビニル共重合体が挙げられる。
【００１３】
塩化ビニル共重合体を構成する単位となる塩化ビニル単位以外の他の単量体としては、例えば、エチレン、プロピレン等のα−オレフィン；酢酸ビニル、アルキルビニルエーテル等のビニルエーテル類；アクリル酸エステル；メタクリル酸メチル等のメタクリル酸エステル；アクリルアミド、メタクリルアミド、アクリロニトリル、メタクリロニトリル、マレイミド類、塩化ビニリデン、スチレンなどが挙げられる。これらは単独又は２種以上を組み合わせて用いることができる。塩化ビニル共重合体に含まれるこれら他の単量体の含有量は、好ましくは５０質量％以下、より好ましくは３０質量％以下、さらに好ましくは１０質量％以下である。
【００１４】
上記塩化ビニル系樹脂（Ａ）の重合度は、その用途等に応じて適宜設定すればよいが、通常１００〜１万の範囲であり、成形性等の観点からは、４００〜５０００の範囲が好ましく、より好ましくは８００〜２０００、さらに好ましくは１０００〜１３００である。これら塩化ビニル系樹脂は、単独又は２種以上を組み合わせて用いてもよい。
【００１５】
上記塩化ビニル系樹脂には、塩化ビニル単独重合体、塩化ビニル共重合体、これらの混合物のほか、これらと他の樹脂との混合物も含まれる。該他の樹脂としては、例えば、エチレン−酢酸ビニル共重合樹脂、アクリロニトリル−ブタジエン−スチレン共重合樹脂、アクリロニトリル−ブタジエン共重合樹脂、ポリウレタン樹脂、塩素化ポリウレタン樹脂、ポリメチルメタクリレート樹脂などが挙げられる。塩化ビニル系樹脂中のこれら他の樹脂の含有量は好ましくは１０質量％以下である。
【００１６】
＜アクリル系ブロック共重合体（Ｂ）＞
本発明の塩化ビニル系樹脂組成物の構成成分であるアクリル系ブロック共重合体（Ｂ）は、アクリル酸エステル単位からなる重合体ブロック（ｂ１）とメタクリル酸エステル単位からなる重合体ブロック（ｂ２）を有する。
【００１７】
（重合体ブロック（ｂ１））
上記重合体ブロック（ｂ１）は、一般式ＣＨ２＝ＣＨ−ＣＯＯＲ１（１）（式中、Ｒ１は炭素数１〜３の有機基を表す）で示されるアクリル酸エステル（ｂ１−１）単位及び一般式ＣＨ２＝ＣＨ−ＣＯＯＲ２（２）（式中、Ｒ２は炭素数４〜１２の有機基を表す）で示されるアクリル酸エステル（ｂ１−２）単位を含む。重合体ブロック（ｂ１）にアクリル酸エステル（ｂ１−１）単位が含まれることにより、耐衝撃性を保持したまま、塩化ビニル系樹脂との相容性が高くなるため、透明性も発現しやすい。
【００１８】
アクリル酸エステル（ｂ１−１）としては、例えば、アクリル酸メチル、アクリル酸エチル、アクリル酸イソプロピル、アクリル酸ｎ−プロピルなどの官能基を有さないアクリル酸エステル；アクリル酸２−メトキシエチル、アクリル酸２−ヒドロキシエチル、アクリル酸２−アミノエチル、アクリル酸グリシジルなどの官能基を有するアクリル酸エステルなどが挙げられる。
【００１９】
これらの中でも、得られる塩化ビニル系樹脂組成物の耐衝撃性及び透明性を高める観点から、官能基を有さないアクリル酸エステルが好ましく、アクリル酸メチル、アクリル酸エチルがより好ましく、アクリル酸メチルがさらに好ましい。これらは単独又は２種以上を併用してもよい。
【００２０】
アクリル酸エステル（ｂ１−２）としては、例えば、アクリル酸ｎ−ブチル、アクリル酸イソブチル、アクリル酸ｓｅｃ−ブチル、アクリル酸ｔｅｒｔ−ブチル、アクリル酸ｎ−ペンチル、アクリル酸イソペンチル、アクリル酸ｎ−ヘキシル、アクリル酸２−エチルヘキシル、アクリル酸ｎ−オクチル、アクリル酸イソオクチル、アクリル酸デシル、アクリル酸イソボルニル、アクリル酸ラウリル、アクリル酸シクロヘキシル、アクリル酸フェニル、アクリル酸ベンジルなどの官能基を有さないアクリル酸エステル；アクリル酸２−エトキシエチル、アクリル酸２−（ジエチルアミノ）エチル、アクリル酸テトラヒドロフルフリル、アクリル酸２−フェノキシエチルなどの官能基を有するアクリル酸エステルなどが挙げられる。
【００２１】
これらの中でも、得られる塩化ビニル系樹脂組成物の耐衝撃性を高める観点から、アクリル酸ｎ−ブチル及びアクリル酸２−エチルヘキシルが好ましい。また、塩化ビニル系樹脂との相容性を高める観点から、アクリル酸ｎ−ブチルがより好ましい。これらは単独又は２種以上を併用してもよい。
【００２２】
上記重合体ブロック（ｂ１）中のアクリル酸エステル（ｂ１−１）単位及びアクリル酸エステル（ｂ１−２）単位の質量比（ｂ１−１）／（ｂ１−２）は３０／７０〜８５／１５である。質量比が上記範囲内であると、耐衝撃性と塩化ビニル系樹脂との相容性、ひいては透明性とのバランスに優れる傾向にある。よって、耐衝撃性と透明性に優れた塩化ビニル系樹脂組成物を得ることができる。上記の観点から、上記アクリル酸エステルの質量比（ｂ１−１）／（ｂ１−２）は３５／６５〜７８／２２であることが好ましく、４０／６０〜７５／２５であることがより好ましい。
【００２３】
上記重合体ブロック（ｂ１）に用いるアクリル酸エステルの組み合わせとしては、例えば、アクリル酸メチル／アクリル酸ｎ−ブチル、アクリル酸メチル／アクリル酸２−エチルヘキシル、アクリル酸メチル／アクリル酸ｎ−ブチル／アクリル酸２−エチルヘキシル、アクリル酸エチル／アクリル酸ｎ−ブチル、アクリル酸エチル／アクリル酸２−エチルヘキシル、アクリル酸エチル／アクリル酸ｎ−ブチル／アクリル酸２−エチルヘキシルなどが挙げられる。
【００２４】
上記重合体ブロック（ｂ１）は、重合体ブロック（ｂ１）を構成するアクリル酸エステル（ｂ１−１）及びアクリル酸エステル（ｂ１−２）のランダム共重合体からなるものでもよいし、ブロック共重合体やグラフト共重合体からなるものでもよいし、さらにテーパー状ブロック共重合体（グラジェント共重合体）からなるものでもよい。上記アクリル系ブロック共重合体（Ｂ）に、重合体ブロック（ｂ１）が２つ以上含まれる場合には、それら重合体ブロック（ｂ１）の構造は、同一であっても異なっていてもよい。また、重合体ブロック（ｂ１）中に含まれるアクリル酸エステル（ｂ１−１）及び（ｂ１−２）の合計単位の割合は、重合体ブロック（ｂ１）中６０質量％以上が好ましく、８０質量％以上がより好ましく、９０質量％以上がさらに好ましく、１００質量％であってもよい。
【００２５】
上記重合体ブロック（ｂ１）には、本発明の効果を損なわない範囲で、アクリル酸エステル単位以外の他の単量体単位を含有していてもよい。他の単量体としては、例えば、メタクリル酸エステル；（メタ）アクリル酸、クロトン酸、マレイン酸、無水マレイン酸、フマル酸、（メタ）アクリルアミド等のカルボキシル基を有するビニル系単量体；（メタ）アクリロニトリル、酢酸ビニル、塩化ビニル、塩化ビニリデン等の、官能基を有するビニル系単量体；スチレン、α−メチルスチレン、ｐ−メチルスチレン、ｍ−メチルスチレン等の芳香族ビニル系単量体；ブタジエン、イソプレン等の共役ジエン系単量体；エチレン、プロピレン、イソブテン、オクテン等のオレフィン系単量体；ε−カプロラクトン、バレロラクトン等のラクトン系単量体等が挙げられる。これら他の単量体から構成される単量体単位は、重合体ブロック（ｂ１）の全単量体単位に対し、通常少量であり、重合体ブロック（ｂ１）中に含まれる他の単量体単位の割合は、好ましくは４０質量％以下、より好ましくは２０質量％以下、さらに好ましくは１０質量％以下である。
【００２６】
上記重合体ブロック（ｂ１）のガラス転移温度は、−４５〜５５℃であることがより好ましく、−３５〜５０℃であることがより好ましく、−３０〜４５℃であることがさらに好ましく、−３０〜２５℃であることが最も好ましい。ガラス転移温度がこの範囲にあると、本発明の塩化ビニル系樹脂組成物及びそれからなる成形品の耐衝撃性が優れる傾向にある。なお、本発明におけるガラス転移温度は、ＤＳＣ測定で得られた曲線の外挿開始温度である。
【００２７】
（重合体ブロック（ｂ２））
上記重合体ブロック（ｂ２）の構成単位となるメタクリル酸エステルとしては、例えば、メタクリル酸メチル、メタクリル酸エチル、メタクリル酸プロピル、メタクリル酸ｎ−ブチル、メタクリル酸ｔ−ブチル、メタクリル酸ｎ−ヘキシル、メタクリル酸シクロヘキシル、メタクリル酸２−エチルヘキシル、メタクリル酸ｎ−オクチル、メタクリル酸ラウリル、メタクリル酸トリデシル、メタクリル酸ステアリル、メタクリル酸イソボルニル等のメタクリル酸アルキル；メタクリル酸フェニル、メタクリル酸ベンジル等のメタクリル酸アルキル以外の、官能基を有さないメタクリル酸エステル；メタクリル酸メトキシエチル、メタクリル酸エトキシエチル等のメタクリル酸アルコキシアルキルエステル、メタクリル酸ジエチルアミノエチル、メタクリル酸２−ヒドロキシエチル、メタクリル酸２−アミノエチル、メタクリル酸グリシジル、メタクリル酸テトラヒドロフルフリル等の官能基を有するメタクリル酸エステル；などが挙げられる。
【００２８】
これらの中でも、メタクリル酸アルキルが好ましく、メタクリル酸メチル、メタクリル酸エチル、メタクリル酸プロピルがより好ましく、経済的に入手容易な点、得られる重合体ブロック（ｂ２）が耐久性と耐候性に優れる点などから、メタクリル酸メチルがさらに好ましい。
【００２９】
上記重合体ブロック（ｂ２）のメタクリル酸エステル単位は、メタクリル酸エステル１種のみから得られたものであってもよく、メタクリル酸エステル２種以上から得られたものであってもよい。重合体ブロック（ｂ２）中に含まれるメタクリル酸エステル単位の割合は、重合体ブロック（ｂ２）中６０質量％以上が好ましく、８０質量％以上がより好ましく、９０質量％以上がさらに好ましい。また、重合体ブロック（ｂ２）はメタクリル酸エステル単位１００質量％で構成されるもの、すなわちメタクリル酸エステル単位のみからなるもの、であってもよい。
【００３０】
上記重合体ブロック（ｂ２）には、本発明の効果を損なわない範囲で、他の単量体単位が含まれていてもよい。他の単量体としては、例えば、アクリル酸エステル；（メタ）アクリル酸、クロトン酸、マレイン酸、無水マレイン酸、フマル酸、（メタ）アクリルアミド等のカルボキシル基を有するビニル系単量体；（メタ）アクリロニトリル、酢酸ビニル、塩化ビニル、塩化ビニリデン等の、官能基を有するビニル系単量体；スチレン、α−メチルスチレン、ｐ−メチルスチレン、ｍ−メチルスチレン等の芳香族ビニル系単量体；ブタジエン、イソプレン等の共役ジエン系単量体；エチレン、プロピレン、イソブテン、オクテン等のオレフィン系単量体；ε−カプロラクトン、バレロラクトン等のラクトン系単量体等が挙げられる。これら他の単量体から構成される単量体単位は、重合体ブロック（ｂ２）の全単量体単位に対し、通常少量であり、重合体ブロック（ｂ２）中に含まれる他の単量体単位の割合は、好ましくは４０質量％以下、より好ましくは２０質量％以下、さらに好ましくは１０質量％以下である。
【００３１】
上記重合体ブロック（ｂ２）のガラス転移温度は５０〜１５０℃であることが好ましく、６０〜１４０℃であることがより好ましく、７０〜１３０℃であることがさらに好ましい。重合体ブロック（ｂ２）のガラス転移温度が上記範囲内であると、本発明の塩化ビニル系樹脂組成物及びそれからなる成形品の耐熱性（高温での力学物性保持）が優れる傾向にある。
【００３２】
上記アクリル系ブロック共重合体（Ｂ）には、重合体ブロック（ｂ２）が２つ以上含まれてもよいが、その場合、それら重合体ブロック（ｂ２）を構成するメタクリル酸エステル単位及び他の単量体は、同一であっても異なっていてもよい。
【００３３】
重合体ブロック（ｂ２）の重量平均分子量は、特に限定されないが、１，０００〜５０，０００の範囲にあることが好ましく、４，０００〜３０，０００の範囲にあることがより好ましい。重合体ブロック（ｂ２）の重量平均分子量が１，０００より小さい場合には、得られるアクリル系ブロック共重合体（Ｂ）の凝集力が不足する場合がある。また、重合体ブロック（ｂ２）の重量平均分子量が５０，０００より大きい場合には、得られるアクリル系ブロック共重合体（Ｂ）の溶融粘度が高くなり、上記塩化ビニル系樹脂（Ａ）との溶融混練性が悪化し、生産性、加工性に劣る場合がある。なお、本明細書において重量平均分子量（Ｍｗ）はゲルパーミエーションクロマトグラフィー（ＧＰＣ）法により測定された標準ポリスチレン換算の重量平均分子量を意味する。
【００３４】
また、アクリル系ブロック共重合体（Ｂ）中の重合体ブロック（ｂ１）と重合体ブロック（ｂ２）とのガラス転移温度の差は、５０℃以上が好ましく、７０℃以上がより好ましい。
【００３５】
上記アクリル系ブロック共重合体（Ｂ）は、重合体ブロック（ｂ１）を「ｂ１」；重合体ブロック（ｂ２）を「ｂ２」；としたときに、一般式：
（ｂ２−ｂ１）ｎ
（ｂ２−ｂ１）ｎ−ｂ２
（ｂ２−ｂ１）ｎ−Ｚ
（式中、ｎは１〜３０の整数、Ｚはカップリング部位（カップリング剤がポリマー末端と反応して化学結合を形成した後のカップリング部位）を表す）で表されるものであることが好ましい。また、上記ｎの値は、１〜１５であることが好ましく、１〜８であることがより好ましく、１〜４であることがさらに好ましい。
【００３６】
上記構造の中でも、（ｂ２−ｂ１）ｎ、（ｂ２−ｂ１）ｎ−ｂ２で表される直鎖状のブロック共重合体がより好ましく、ｂ２−ｂ１で表されるジブロック共重合体、及びｂ２−ｂ１−ｂ２で表されるトリブロック共重合体がさらに好ましく、ｂ２−ｂ１−ｂ２で表されるトリブロック共重合体が特に好ましい。これらは１種単独で使用してもよいし、２種類以上組み合わせて使用してもよい。
【００３７】
上記アクリル系ブロック共重合体（Ｂ）における重合体ブロック（ｂ２）の含有量は１０〜２５質量％である。
重合体ブロック（ｂ２）の含有量が１０質量％未満であると、アクリル系ブロック共重合体（Ｂ）の流動性が高く液状となりやすい傾向にある。重合体ブロック（ｂ２）の含有量が２５質量％を超えると、柔軟性が損なわれ、耐衝撃性が得られにくい傾向にある。
アクリル系ブロック共重合体（Ｂ）における重合体ブロック（ｂ２）の含有量は、耐衝撃性と透明性のバランスの観点からは、１１〜２３質量％であることが好ましく、１２〜２１質量％であることがより好ましい。
【００３８】
アクリル系ブロック共重合体（Ｂ）のゲルパーミエーションクロマトグラフィー（ＧＰ
Ｃ）測定により求めたポリスチレン換算の重量平均分子量は、本発明の透明塩化ビニル系
樹脂組成物の耐衝撃性及び透明性のバランスの観点から、１００，０００〜２５０，０００であり、１１０，０００〜２４０，０００であることがより好ましく、１２０，０００〜２３０，０００であることがさらに好ましく、１３０，０００〜２２０，０００であることがよりさらに好ましい。アクリル系ブロック共重合体（Ｂ）の重量平均分子量が１００，０００未満であると、溶融粘度が低下して、上記塩化ビニル系樹脂（Ａ）との溶融混練性が悪化し、得られる成形品の力学強度が劣る傾向となる。一方、アクリル系ブロック共重合体（Ｂ）の重量平均分子量が２５０，０００を超えると、溶融粘度が高くなりすぎ生産性、加工性に劣る場合がある。
【００３９】
上記アクリル系ブロック共重合体（Ｂ）は、分子量分布は１．０〜１．４であることがより好ましく、１．０〜１．３であることがさらに好ましい。分子量分布が上記範囲であると、本発明の塩化ビニル系樹脂組成物を溶融成形する際の成形加工性を安定化できる。なお、本明細書において数平均分子量（Ｍｎ）及び重量平均分子量（Ｍｗ）はゲルパーミエーションクロマトグラフィー（ＧＰＣ）法により測定された標準ポリスチレン換算の数平均分子量及び重量平均分子量を意味する。
【００４０】
アクリル系ブロック共重合体（Ｂ）の製造方法は特に制限されず、これらアクリル系ブロック共重合体は、公知の方法に準じた製造方法により製造できる。一般に、分子量分布の狭いブロック共重合体を得る方法としては、構成単位であるモノマーをリビング重合する方法が採用される。このようなリビング重合の手法としては、例えば、有機希土類金属錯体を重合開始剤としてリビング重合する方法（例えば、特許文献５）、有機アルカリ金属化合物を重合開始剤としアルカリ金属又はアルカリ土類金属塩等の鉱酸塩の存在下でリビングアニオン重合する方法（例えば、特許文献６）、有機アルカリ金属化合物を重合開始剤とし有機アルミニウム化合物の存在下でリビングアニオン重合する方法（例えば、特許文献７）、原子移動ラジカル重合方法（ＡＴＲＰ）（例えば、非特許文献１）等が挙げられる。
【００４１】
これらの中でも、アクリル系ブロック共重合体（Ｂ）が狭い分子量分布かつ高純度で得られること、すなわち本発明の塩化ビニル系樹脂組成物の耐衝撃性を低下させる要因となるオリゴマーや、流動性を低下させる要因となる高分子量体の副生を抑制できることから、有機アルカリ金属化合物を重合開始剤とし、有機アルミニウム化合物の存在下で、リビングアニオン重合する方法が好ましい。
【００４２】
上記有機アルミニウム化合物の存在下でのリビングアニオン重合方法としては、例えば、有機リチウム化合物、及び下記一般式（３）
ＡｌＲ３Ｒ４Ｒ５          （３）
（式（３）中、Ｒ３、Ｒ４及びＲ５はそれぞれ独立して置換基を有してもよいアルキル基、置換基を有していてもよいシクロアルキル基、置換基を有してもよいアリール基、置換基を有していてもよいアラルキル基、置換基を有してもよいアルコキシ基、置換基を有してもよいアリールオキシ基又はＮ，Ｎ−二置換アミノ基を表すか、或いはＲ３が上記したいずれかの基であり、Ｒ４及びＲ５が一緒になって置換基を有していてもよいアリーレンジオキシ基を形成している。）で表される有機アルミニウム化合物の存在下に、必要に応じて、反応系内に、ジメチルエーテル、ジメトキシエタン、ジエトキシエタン、１２−クラウン−４等のエーテル化合物；トリエチルアミン、Ｎ，Ｎ，Ｎ’，Ｎ’−テトラメチルエチレンジアミン、Ｎ，Ｎ，Ｎ’，Ｎ”，Ｎ”−ペンタメチルジエチレントリアミン、１，１，４，７，１０，１０−ヘキサメチルトリエチレンテトラミン、ピリジン、２，２’−ジピリジル等の含窒素化合物をさらに添加して、（メタ）アクリル酸エステルを重合させる方法が採用できる。
【００４３】
上記有機リチウム化合物としては、例えば、ｎ−ブチルリチウム、ｓｅｃ−ブチルリチウム、テトラメチレンジリチウム等のアルキルリチウム又はアルキルジリチウム；フェニルリチウム、キシリルリチウム等のアリールリチウム又はアリールジリチウム；ベンジルリチウム、ジイソプロペニルベンゼンとブチルリチウムの反応により生成するジリチウム等のアラルキルリチウム又はアラルキルジリチウム；リチウムジイソプロピルアミド等のリチウムアミド；メトキシリチウム等のリチウムアルコキシドが挙げられる。
【００４４】
また、上記一般式（３）で表される有機アルミニウム化合物としては、重合のリビング性の高さや取扱いの容易さ等の点から、イソブチルビス（２，６−ジ−ｔｅｒｔ−ブチル−４−メチルフェノキシ）アルミニウム、イソブチルビス（２，６−ジ−ｔｅｒｔ−ブチルフェノキシ）アルミニウム、イソブチル〔２，２’−メチレンビス（４−メチル−６−ｔｅｒｔ−ブチルフェノキシ）〕アルミニウム等が好ましい。
【００４５】
＜塩化ビニル系樹脂組成物＞
本発明の塩化ビニル系樹脂組成物は、前記塩化ビニル系樹脂（Ａ）及び前記アクリル系ブロック共重合体（Ｂ）を含有する。アクリル系ブロック共重合体（Ｂ）の本発明の塩化ビニル系樹脂組成物における含有量は、透明性及び耐衝撃性の両立の観点から、塩化ビニル系樹脂（Ａ）１００質量部に対して４〜２５質量部である。耐衝撃性を向上させる為にゴム系の改質剤を配合した場合、透明材料の場合は、改質剤を配合すると透明性（全光線透過率、ヘーズ値）と耐衝撃性（シャルピー衝撃強度）がトレードオフの関係にある。従って、アクリル系ブロック共重合体（Ｂ）の配合量が前記範囲より少ない場合には、透明性に優れるが耐衝撃性が不十分であり、前記範囲より多い場合には、耐衝撃性に優れるが透明性は低下することになる。本発明においては、前記アクリル系ブロック共重合体（Ｂ）を前記配合量とすることにより透明性と耐衝撃性のバランスに優れる塩化ビニル系樹脂組成物が得られることに特徴がある。前記の観点から、アクリル系ブロック共重合体（Ｂ）の含有量は、塩化ビニル系樹脂（Ａ）１００質量部に対して５〜２５質量部であることがより好ましく、６〜２２質量部であることがさらに好ましい。
【００４６】
本発明の塩化ビニル系樹脂組成物において、その全光線透過率は８５％以上が好ましく、８６％以上がより好ましい。また、ヘーズ値は６％以下が好ましく、４％以下がより好ましい。全光線透過率及びヘーズ値が前記範囲内であると、十分な透明性が得られる。また、本発明の塩化ビニル系樹脂組成物において、そのシャルピー衝撃強度は７ｋＪ／ｍ２以上が好ましく、１０ｋＪ／ｍ２以上がより好ましく、１５ｋＪ／ｍ２以上がさらに好ましく、２０ｋＪ／ｍ２以上がよりさらに好ましい。シャルピー衝撃強度が前記数値以上であると、十分な耐衝撃性が得られる。なお、全光線透過率、ヘーズ値及びシャルピー衝撃強度は本発明の塩化ビニル系樹脂組成物を成形した試験片（成形品）を用いて、実施例に記載の方法に従って測定することができる。
【００４７】
また、本発明の塩化ビニル系樹脂組成物は、本発明の効果を損なわない範囲であれば、上記塩化ビニル系樹脂（Ａ）及びアクリル系ブロック共重合体（Ｂ）の他に、必要に応じて他の重合体や添加剤を含有していてもよい。配合しうる他の重合体としては、例えば、アクリルゴム、ポリブテンゴム、ポリイソブチレンゴム、ＥＰＲ、ＥＰＤＭ等の合成ゴムなどが挙げられる。また、添加剤としては、例えば、成形加工時の流動性を向上させるためのパラフィン系オイル、ナフテン系オイルなどの鉱物油軟化剤；耐熱性、耐候性等の向上又は増量などを目的とする炭酸カルシウム、タルク、カーボンブラック、酸化チタン、シリカ、クレー、硫酸バリウム、炭酸マグネシウムなどの無機充填剤；補強のためのガラス繊維、カーボン繊維などの無機繊維又は有機繊維；塩化ビニル系樹脂組成物において一般的に用いられる可塑剤；滑剤；熱安定剤；酸化防止剤；光安定剤；粘着剤；粘着付与剤；帯電防止剤；発泡剤などが挙げられる。これらの添加剤の中でも、耐熱性、耐候性をさらに良好なものとするために、熱安定剤、酸化防止剤などを添加することが実用上好ましい。熱安定剤としては、例えば、ステアリン酸鉛、ステアリン酸バリウム、三塩基性硫酸鉛などを用いることができる。
【００４８】
本発明の塩化ビニル系樹脂組成物の製造方法は特に制限されず、該樹脂組成物を構成する各成分の分散性を高める観点から、溶融混練する方法が好ましい。例えば、塩化ビニル系樹脂（Ａ）及びアクリル系ブロック共重合体（Ｂ）を、必要に応じて上記した他の重合体又は添加剤と同時に溶融混練する方法；塩化ビニル系樹脂（Ａ）を、上記した他の重合体又は添加剤とともに混合した後、アクリル系ブロック共重合体（Ｂ）を混合して溶融混練する方法などが挙げられる。
【００４９】
溶融混練操作は、例えば、ニーダールーダー、押出機、ミキシングロール、バンバリーミキサーなどの既知の混合又は混練装置を使用して行なうことができる。特に、塩化ビニル系樹脂（Ａ）とアクリル系ブロック共重合体（Ｂ）の混練性、相容性を向上させる観点から、二軸押出機を使用することが好ましい。溶融混練時の温度は、使用する塩化ビニル系樹脂（Ａ）、アクリル系ブロック共重合体（Ｂ）などの溶融温度などに応じて適宜調節することができ、通常１１０℃〜３００℃の範囲の温度で行う。このようにして、本発明の塩化ビニル系樹脂組成物を、ペレット、粉末などの任意の形態で得ることができる。ペレット、粉末などの形態の樹脂組成物は、成形材料として使用するのに好適である。
【００５０】
また、アクリル系ブロック共重合体（Ｂ）は、後述するアクリル系ブロック共重合体（Ｂ’）と混合してペレットを製造した後、塩化ビニル系樹脂（Ａ）及び他の重合体又は添加剤とともに溶融混練してもよい。アクリル系ブロック共重合体（Ｂ）とアクリル系ブロック共重合体（Ｂ’）との質量比（Ｂ）／（Ｂ’）は９０／１０〜４０／６０が好ましく、８５／１５〜５０／５０がより好ましく、８０／２０〜５５／４５がさらに好ましい。上記の質量比でペレット化することで、十分に膠着防止され、アクリル系ブロック共重合体（Ｂ）が有する優れた特性を損なわない成形体を提供することができる。
【００５１】
上記アクリル系ブロック共重合体（Ｂ’）は、アクリル系ブロック共重合体（Ｂ）とは異なる重合体である。アクリル系ブロック共重合体（Ｂ’）は、アクリル酸エステル単位からなる重合体ブロック（ｂ１’）とメタクリル酸エステル単位からなる重合体ブロック（ｂ２’）とを有することが好ましい。また、アクリル系ブロック共重合体（Ｂ’）の重量平均分子量は、２０，０００〜２５０，０００であることが好ましく、３０，０００〜２００，０００であることがより好ましく、４０，０００〜１５０，０００であることがさらに好ましく、４５，０００〜１００，０００であることがよりさらに好ましい。さらに、アクリル系ブロック共重合体（Ｂ’）の重合体ブロック（ｂ１’）に含まれるアクリル酸エステル単位が、一般式ＣＨ２＝ＣＨ−ＣＯＯＲ６（４）（式中、Ｒ６は炭素数４〜１２の有機基を表す）で示されるアクリル酸エステル単位のみからなることが好ましい。
【００５２】
＜成形品＞
本発明の塩化ビニル系樹脂組成物は、溶融流動性に優れ、熱可塑性樹脂に対して一般に用いられている成形加工方法や成形加工装置を用いて、成形品を製造することができる。例えば、射出成形、押出成形、圧縮成形、ブロー成形、カレンダー成形、真空成形などによって成形加工でき、型物、パイプ、板、シート、フィルム、繊維状物などの成形品を得ることができる。また、その成形品は、塩化ビニル系樹脂組成物からなる層を含む積層体であってもよい。
【００５３】
本発明の塩化ビニル系樹脂組成物からなる成形品は、透明性及び耐衝撃性等の力学物性のバランスに優れ、パイプ、板、フィルム、シート及び容器等のみならず、屋内、屋外用の構造部材、土木及び建築資材として適用できる。
また、得られた成形品は、その目的に応じて印刷、塗装、メッキ、蒸着、スパッタなどの表面処理を施すことができる。
【実施例】
【００５４】
以下、本発明を実施例などにより具体的に説明するが、本発明はこれらの実施例に限定されない。なお、実施例及び比較例の各種物性は以下の方法により測定又は評価した。
【００５５】
（１）数平均分子量（Ｍｎ）、重量平均分子量（Ｍｗ）及び分子量分布（Ｍｗ／Ｍｎ）の測定
後述する製造例において得られたアクリル系ブロック共重合体の重量平均分子量（Ｍｗ）及び数平均分子量（Ｍｎ）はＧＰＣによりポリスチレン換算分子量で求め、分子量分布（Ｍｗ／Ｍｎ）はこれらの値から算出した。ＧＰＣで用いた測定装置及び条件は次のとおりである。
【００５６】
［ＧＰＣ測定の装置及び条件］
・装置：東ソー株式会社製ＧＰＣ装置「ＨＬＣ−８０２０」
・分離カラム：東ソー株式会社製「ＴＳＫｇｅｌ  ＧＭＨＸＬ」、「Ｇ４０００ＨＸＬ」及び「Ｇ５０００ＨＸＬ」を直列に連結
・溶離剤：テトラヒドロフラン
・溶離剤流量：１．０ｍＬ／分
・カラム温度：４０℃
・検出方法：示差屈折率（ＲＩ）
【００５７】
（２）各アクリル系ブロック共重合体における各重合体ブロックの構成割合
後述する製造例において得られたアクリル系ブロック共重合体における各重合体ブロックの含有量は、１Ｈ−ＮＭＲ測定によって求めた。１Ｈ−ＮＭＲ測定で用いた測定装置及び条件は次のとおりである。
【００５８】
［１Ｈ−ＮＭＲ測定の装置及び条件］
・装置：日本電子株式会社製核磁気共鳴装置「ＪＮＭ−ＥＣＸ４００」
・重溶媒：重水素化クロロホルム
１Ｈ−ＮＭＲスペクトルにおいて、３．６ｐｐｍ、３．７ｐｐｍ付近のシグナルは、それぞれ、メタクリル酸メチル単位のエステル基（−Ｏ−ＣＨ３）、アクリル酸メチル単位のエステル基（−Ｏ−ＣＨ３）に帰属され、４．０ｐｐｍ付近のシグナルは、アクリル酸ｎ−ブチル単位のエステル基（−Ｏ−ＣＨ２−ＣＨ２−ＣＨ２−ＣＨ３）又は（−Ｏ−ＣＨ２−ＣＨ（−ＣＨ２−ＣＨ３）−ＣＨ２−ＣＨ２−ＣＨ２−ＣＨ３）に帰属され、これらの積分値の比から各単量体単位のモル比を求め、これを単量体単位の分子量をもとに質量比に換算することによって各重合体ブロックの含有量を求めた。
【００５９】
（３）全光線透過率
ＩＳＯ１４７８２：１９９９に準拠し、全光線透過率の測定を行った。後述する実施例及び比較例で得られた塩化ビニル系樹脂組成物を用いて、２００℃で３分間プレス成形して得られた厚さ１ｍｍのプレス板より測定用試料を作製した。測定温度は２３℃である。値が大きいほど透明性が良好である。
【００６０】
（４）ヘーズ値
ＩＳＯ１４７８２：１９９９に準拠し、上記（３）の全光線透過率測定に用いたプレス板より測定用試料を作製し、室温で測定を行った。値が小さいほど透明性が良好である。
【００６１】
（５）シャルピー衝撃強度（耐衝撃性）
ＪＩＳ  Ｋ７１１１：２０１２に準拠し、シャルピー衝撃強度を測定した。後述する実施例及び比較例で得られた塩化ビニル系樹脂組成物を用いて、２００℃で３分間プレス成形して得られた厚さ３ｍｍのプレス板より測定用試料を作製した。測定温度は２３℃である。値が大きいほど耐衝撃性が良好である。
【００６２】
《製造例１》［アクリル系トリブロック共重合体（Ｂ−１）の製造］
（１）２Ｌの三口フラスコに三方コックを付け内部を窒素で置換した後、室温で撹拌しながら、トルエン９３８ｇと１，２−ジメトキシエタン２０．２ｇを加え、続いて、イソブチルビス（２，６−ジ−ｔ−ブチル−４−メチルフェノキシ）アルミニウム２０．８ｍｍｏｌを含有するトルエン溶液４１．４ｇを加え、さらにｓｅｃ−ブチルリチウム２．６０ｍｍｏｌを含有するｓｅｃ−ブチルリチウムのシクロヘキサン溶液１．５３ｇを加えた。
（２）続いて、これにメタクリル酸メチル２１．８ｇを撹拌下室温で加えさらに６０分間撹拌を続けた。反応液は当初、黄色に着色していたが、６０分間撹拌後には無色となった。
（３）その後、重合液の内部温度を−３０℃に冷却し、撹拌下アクリル酸メチルとアクリル酸ｎ−ブチルの混合液（質量比５０／５０）２４６ｇを２時間かけて滴下し、滴下終了後−３０℃でさらに５分間撹拌を続けた。
（４）その後、これにメタクリル酸メチル２５．２ｇを加え、一晩室温にて撹拌した。
（５）メタノール１２．２ｇを添加して重合反応を停止した後、得られた反応液を撹拌下１５ｋｇのメタノール中に注ぎ、白色沈殿物を析出させた。得られた白色沈殿物を回収し、乾燥させることにより、アクリル系トリブロック共重合体（Ｂ−１）２８０ｇを得た。得られたアクリル系トリブロック共重合体（Ｂ−１）の重量平均分子量（Ｍｗ）及び数平均分子量（Ｍｎ）を上述の方法でＧＰＣ測定により求め、分子量分布（Ｍｗ／Ｍｎ）を算出した。また、上述した１Ｈ−ＮＭＲ測定により、アクリル系トリブロック共重合体（Ｂ−１）中のメタクリル酸メチル単位からなる重合体ブロックの合計含有量を求めた。アクリル系トリブロック共重合体（Ｂ−１）の性状を表１に示す。
【００６３】
≪製造例２〜１２≫
工程（１）におけるｓｅｃ−ブチルリチウムの添加量、工程（２）及び（３）における単量体の添加量、工程（２）における単量体の種類及び添加量を表１に示す通りに変更した以外は、製造例１と同様に、アクリル系ブロック共重合体（Ｂ−１）〜（Ｂ−６）、（Ｂ’−１）〜（Ｂ’−６）をそれぞれ製造した。なお、表１中、ＭＭＡはメタクリル酸メチル、ｎＢＡはアクリル酸ｎ−ブチル、２ＥＨＡはアクリル酸２−エチルヘキシル、ＭＡはアクリル酸メチルを意味する。
【００６４】
【表１】
2020169294.tif 000002
【００６５】
《製造例１３》
得られたアクリル系トリブロック共重合体（Ｂ−１）とアクリル系トリブロック共重合体（Ｂ’−５）を質量比６０／４０の割合で事前にドライブレンドした後、二軸押出機（株式会社日本製鋼所製「ＪＳＷ−ＪＢａＩＩ」）にて溶融混練した後、アンダーウォーターカット方式によりペレット化した後、アエロジルＲ９７２をペレットに１０００ｐｐｍ打粉し、ペレット（Ｄ−１）を得た。
【００６６】
《製造例１４》
得られたアクリル系トリブロック共重合体（Ｂ−１）とアクリル系トリブロック共重合体（Ｂ’−５）を質量比７０／３０の割合で事前にドライブレンドした後、二軸押出機（株式会社日本製鋼所製「ＪＳＷ−ＪＢａＩＩ」）にて溶融混練した後、アンダーウォーターカット方式によりペレット化した後、アエロジルＲ９７２をペレットに１０００ｐｐｍ打粉し、ペレット（Ｄ−２）を得た。
【００６７】
実施例及び比較例では、以下のものを使用した。
・塩化ビニル系樹脂（Ａ）：信越化学工業株式会社製「ＴＫ−８００」（平均重合度８００）
・滑剤：クラリアントケミカルズ株式会社製「リコワックスＯＰ」（モンタン酸エステルとモンタン酸カルシウムの混合物）
・ステアリン酸鉛：純正化学株式会社製
・ステアリン酸バリウム：川村化成工業株式会社製
・三塩基性硫酸鉛：ＮＩケミテック株式会社製
【００６８】
［実施例１］
塩化ビニル系樹脂１００質量部に、表１に示したアクリル系ブロック共重合体（Ｂ−１）７質量部、滑剤０．５質量部、ステアリン酸鉛０．８質量部、ステアリン酸バリウム０．６質量部及び三塩基性硫酸鉛１．８質量部をミキサーで混合した後、得られた混合物を１９０℃のロールで３分間混練し、塩化ビニル系樹脂組成物を作製した。得られた塩化ビニル系樹脂組成物の物性（全光線透過率、ヘーズ値及びシャルピー衝撃強度）を上述した方法により測定した。結果を表２に示す。
【００６９】
［実施例２〜６］
アクリル系ブロック共重合体（Ｂ）の種類を表２に示す通りに変更した以外は、実施例１と同様に塩化ビニル系樹脂組成物を作製し、物性を測定した。結果を表２に示す。
【００７０】
［実施例７、８］
アクリル系ブロック共重合体（Ｂ−１）の代わりに、ペレット（Ｄ−１）、（Ｄ−２）を使用した以外は、実施例１と同様に塩化ビニル系樹脂組成物を作製し、物性を測定した。結果を表２に示す。
【００７１】
［実施例９〜１１］
アクリル系ブロック共重合体（Ｂ−１）の添加量を表２に示す通りに変更した以外は、実施例１と同様に塩化ビニル系樹脂組成物を作製し、物性を測定した。結果を表２に示す。
【００７２】
［比較例１］
塩化ビニル樹脂１００質量部に、滑剤０．５質量部、ステアリン酸鉛０．８質量部、ステアリン酸バリウム０．６質量部及び三塩基性硫酸鉛１．８質量部をミキサーで混合した後、得られた混合物を１９０℃のロールで３分間混練し、塩化ビニル系樹脂組成物を作製した。得られた塩化ビニル系樹脂組成物の物性を上述した方法により測定した。結果を表２に示す。
【００７３】
［比較例２、３］
アクリル系ブロック共重合体（Ｂ−１）の添加量を表２に示す通りに変更した以外は、実施例１と同様に塩化ビニル系樹脂組成物を作製し、物性を測定した。結果を表２に示す。
【００７４】
［比較例４〜１０］
アクリル系ブロック共重合体（Ｂ−１）の代わりに、アクリル系ブロック共重合体（Ｂ’−１）〜（Ｂ’−６）を使用し、添加量を表２に示す通りに変更した以外は、実施例１と同様に塩化ビニル系樹脂組成物を作製し、物性を測定した。結果を表２に示す。
【００７５】
【表２】
2020169294.tif 000003
【００７６】
表２より、実施例１〜１１の本発明の塩化ビニル系樹脂組成物を用いた成形品は、全光線透過率及びヘーズ値が比較例１の成形品と同等であり、耐衝撃性は大きく向上していることが分かる。このことから、本発明の塩化ビニル系樹脂組成物は、透明性と耐衝撃性のバランスに優れていることは明らかである。
【００７７】
一方、アクリル系ブロック共重合体の含有量が４質量部未満である比較例２では、透明性は維持されるものの耐衝撃性が悪く、耐衝撃性向上効果がほとんど見られなかった。アクリル系ブロック共重合体の含有量が２５質量部超である比較例３では、耐衝撃性向上効果は見られるものの透明性が悪化した。
【００７８】
比較例４、８、９は、アクリル系ブロック共重合体の重合体ブロック（ｂ２）の含有量が２５質量％超であり、アクリル系ブロック共重合体の重量平均分子量が１００，０００未満であるため、透明性は維持されるものの耐衝撃性が不十分であり、耐衝撃性向上効果がほとんど見られなかった。
【００７９】
比較例５は、アクリル系ブロック共重合体の重合体ブロック（ｂ２）の含有量、及びアクリル系ブロック共重合体の重量平均分子量は本発明の範囲にあるが、重合体ブロック（ｂ１）を構成する単量体単位が本発明とは異なるため、耐衝撃性向上効果は見られたが、透明性が悪化した。比較例１０は、アクリル系ブロック共重合体の重合体ブロック（ｂ２）の含有量は本発明の範囲にあるが、アクリル系ブロック共重合体の重量平均分子量が１００，０００未満であり、重合体ブロック（ｂ１）を構成する単量体単位が本発明とは異なるため、耐衝撃性及び透明性が悪化した。
【００８０】
比較例６は、アクリル系ブロック共重合体の重量平均分子量が１００，０００未満であるため、透明性は維持されるものの耐衝撃性が不十分であり、耐衝撃性向上効果がほとんど見られなかった。比較例７は、比較例６で用いたアクリル系ブロック共重合体の添加量を増やすことで、耐衝撃性は改良されたが、透明性が悪化し、耐衝撃性と透明性を両立することはできなかった。
【産業上の利用可能性】
【００８１】
本発明の塩化ビニル系樹脂組成物は、単独の塩化ビニル系樹脂と比較すると透明性及び耐衝撃性等の力学物性のバランスに優れるので、パイプ、板、シート、フィルム及び容器等のみならず、屋内、屋外用の構造部材、土木及び建築資材として有用である。